(57)【要約】【課題】  （ａ）タンタル化合物と（ｂ）添加剤と必要に応じ（ｃ）活性化剤とを混合して得られるエチレンの三量化触媒であって、高選択率、高活性で反応が進行するという優れた特徴を有するエチレンの三量化触媒、およびその触媒を用いたエチレンの三量化方法を提供する。【解決手段】  （ａ）タンタル化合物と（ｂ）式（１）で表される添加剤と、必要に応じ（ｃ）活性化剤とを混合して得られるエチレンの三量化触媒。2006218438.tif 000014（式中、R1は同一又は相異なっていてもよく、水素原子、ハロゲン原子、ハロゲン原子で置換されていてもよい炭素数１〜２０のアルキル基、ハロゲン原子で置換されていてもよい炭素数２〜２０のアルケニル基、および置換されていても良い炭素数６〜２０のアリール基を表し、R1のうち少なくとも一つは水素原子ではなく、隣接する２つの置換基は任意に結合して環を形成してもよい。）【選択図】      なし【特許請求の範囲】
【請求項１】
（ａ）タンタル化合物と（ｂ）式（１）で表される添加剤と、必要に応じ（ｃ）活性化剤とを混合して得られるエチレンの三量化触媒。
2006218438.tif 000010
（式中、R1は同一又は相異なっていてもよく、水素原子、ハロゲン原子、ハロゲン原子で置換されていてもよい炭素数１〜２０のアルキル基、ハロゲン原子で置換されていてもよい炭素数２〜２０のアルケニル基、および置換されていても良い炭素数６〜２０のアリール基を表し、R1のうち少なくとも一つは水素原子ではなく、隣接する２つの置換基は任意に結合して環を形成してもよい。）
【請求項２】
式（１）におけるＲ1のうちの少なくとも一つが式（２）で表されることを特徴とする請求項１に記載のエチレンの三量化触媒。
2006218438.tif 000011
（式中、R2は同一又は相異なっていてもよく、水素原子、ハロゲン原子、ハロゲン原子で置換されていてもよい炭素数１〜２０のアルキル基、ハロゲン原子で置換されていてもよい炭素数２〜２０のアルケニル基、および置換されていても良い炭素数６〜２０のアリール基を表し、R2のうち、隣接する２つの置換基は任意に結合して環を形成してもよい。）
【請求項３】
（ｂ）添加剤がスチレンである請求項１に記載のエチレンの三量化触媒。
【請求項４】
式（１）における二つのR1が環を形成し式（３）で表される化合物であることを特徴とする請求項１に記載のエチレンの三量化触媒。
2006218438.tif 000012
（式中、Ｒ1は前記と同じを表し、ｉ、ｊはそれぞれ独立して０〜４の整数を表し、い、ｈ、ｋはそれぞれ独立して０又は１を表し、Ｒ3は同一又は相異なっていてもよく水素原子、ハロゲン原子、ハロゲン原子で置換されていてもよい炭素数１〜２０のアルキル基、ハロゲン原子で置換されていてもよい炭素数２〜２０のアルケニル基、および置換されていても良い炭素数６〜２０のアリール基を表し、または、隣接するＲ3どうしは直接結合して二重結合を形成してもよい。）
【請求項５】
一般式（３）においてｈ＝０、ｉ＝２、ｊ＝１及びｋ＝０である請求項４に記載のエチレンの三量化触媒。
【請求項６】
（ｂ）添加剤が２−ノルボルネンである請求項１に記載のエチレンの三量化触媒。
【請求項７】
（ａ）タンタル化合物が５価のタンタル化合物である請求項１〜６のいずれかに記載のエチレンの三量化触媒。
【請求項８】
（ａ）タンタル化合物がハロゲン化タンタルまたはアルキルタンタルハライドである請求項７に記載のエチレンの三量化触媒。
【請求項９】
（ａ）タンタル化合物が五塩化タンタルである請求項７に記載のエチレンの三量化触媒。
【請求項１０】
（ｃ）活性化剤が、式（４）で示される金属化合物、アルキルアルミノキサン、または式（５）で示されるアリルシラン類である請求項１〜９のいずれかに記載のエチレンの三量化触媒。
Ｍ1ｘＲ4ｙＭ2Ｙｚ    （４）
（式中Ｒ4はそれぞれ独立に同一または相異なり水素または炭素数１〜２０の炭化水素基を表し、Ｍ1はアルカリ金属を表し、Ｍ2はリチウム原子、マグネシウム原子、ホウ素原子、アルミニウム原子、ケイ素原子、スズ原子または亜鉛原子を表し、Ｙはハロゲン原子またはシアノ基を表す。ｘは０または１でありｙおよびｚはｙ＋ｚ−ｘがＭ2の価数となる正の整数である。）
2006218438.tif 000013
（式中、Ｒ5はそれぞれ独立して同一または相異なり水素原子または炭素数１〜２０の炭化水素基を表す。立体構造は特に限定されず、ｓｙｎ体、ａｎｔｉ体のいずれでも良くまた混合物であっても良い。隣接するＲ5同士は任意に結合して環を形成してもよい。）
【請求項１１】
式（４）におけるｘおよびｚが０、Ｒ5がメチル基、エチル基、イソブチル基またはフェニル基、Ｍ2が亜鉛原子、アルミニウム、スズ原子である請求項１０に記載のエチレンの三量化触媒。
【請求項１２】
式（５）におけるＲ3が水素原子またはメチル基である請求項１０または請求項１１に記載のエチレンの三量化触媒。
【請求項１３】
（ｂ）式（１）で示される添加剤の使用量がａ）タンタル化合物の０．２から５０モル倍である請求項１〜１２のいずれかに記載のエチレンの三量化触媒。
【請求項１４】
請求項１〜１３のうちのいずれかに記載のエチレンの三量化触媒存在下でエチレンを三量化するエチレンの三量化方法。
【発明の詳細な説明】
【技術分野】
【０００１】
本発明はエチレンの三量化触媒およびその触媒を用いたエチレンの三量化方法に関するものである。さらに詳しくは、本発明は、（ａ）タンタル化合物と（ｂ）添加剤と必要に応じ（ｃ）活性化剤とを混合して得られるエチレンの三量化触媒であって、高選択率、高活性で反応が進行するという優れた特徴を有するエチレンの三量化触媒、およびその触媒を用いたエチレンの三量化方法に関するものである。
【背景技術】
【０００２】
タンタル化合物を用いてエチレンを選択的に三量化する方法は公知である。例えば、特許文献１および非特許文献１には、タンタル化合物とアルキル化剤からなる触媒組成物を用いる方法が開示されている。
【０００３】
【特許文献１】米国特許第6344594号明細書
【非特許文献１】J. Am. Chem. Soc., 2001, 123, 7423
【発明の開示】
【発明が解決しようとする課題】
【０００４】
上記２件の開示情報で示されているエチレンの三量化触媒を用いたエチレンの三量化反応では、その触媒活性が十分であるとは言えなかった。
かかる状況において、本発明が解決しようとする課題は、（ａ）タンタル化合物と（ｂ）添加剤と必要に応じ（ｃ）活性化剤とを混合して得られるエチレンの三量化触媒であって、高選択率、高活性で反応が進行するという優れた特徴を有するエチレンの三量化触媒、およびその触媒を用いたエチレンの三量化方法を提供する点にある。
【課題を解決するための手段】
【０００５】
すなわち、本発明のうち第一の発明は、（ａ）タンタル化合物と（ｂ）式（１）で表される添加剤と、必要に応じ（ｃ）活性化剤とを混合して得られるエチレンの三量化触媒に係るものである。
2006218438.tif 000002
（式中、R1は同一又は相異なっていてもよく、水素原子、ハロゲン原子、ハロゲン原子で置換されていてもよい炭素数１〜２０のアルキル基、ハロゲン原子で置換されていてもよい炭素数２〜２０のアルケニル基、および置換されていても良い炭素数６〜２０のアリール基を表し、R1のうち少なくとも一つは水素原子ではなく、隣接する２つの置換基は任意に結合して環を形成してもよい。）
また、本発明のうち第二の発明は、上記のエチレンの三量化触媒の存在下でエチレンを三量化するエチレンの三量化方法に係るものである。
【発明の効果】
【０００６】
本発明により、（ａ）タンタル化合物と（ｂ）添加剤と必要に応じ（ｃ）活性化剤とを混合して得られるエチレンの三量化触媒であって、高選択率、高活性で反応が進行するという優れた特徴を有するエチレンの三量化触媒、およびその触媒を用いたエチレンの三量化方法を提供することができる。
【発明を実施するための最良の形態】
【０００７】
本発明の（ａ）タンタル化合物として好ましくは３価または５価のタンタル化合物が挙げられ、より好ましくは５価のタンタル化合物が挙げられる。
【０００８】
３価のタンタル化合物としては、通常リン原子または硫黄原子を含有した中性配位子を有するハロゲン化タンタル化合物、リン原子または硫黄原子を含有した中性配位子を有するアルキルタンタルハライド、リン原子または硫黄原子を含有した中性配位子を有するアルキルタンタルが挙げられ、好ましくはリン原子または硫黄原子を含有した中性配位子を有するハロゲン化タンタル化合物であり、その具体例としてはＴａＣｌ3（ＰＭｅ3）3、ＴａＣｌ3（Ｃ2Ｈ4）（ＰＭｅ3）2、ＴａＣｌ3（ｔｅｔｒａｈｙｄｒｏｔｈｉｏｐｈｅｎｅ）3、ＴａＢｒ3（ＰＭｅ3）3、ＴａＢｒ3（Ｃ2Ｈ4）（ＰＭｅ3）2、ＴａＢｒ3（ｔｅｔｒａｈｙｄｒｏｔｈｉｏｐｈｅｎｅ）3、Ｔａ2Ｃｌ6（ｔｅｔｒａｈｙｄｒｏｔｈｉｏｐｈｅｎｅ）3、Ｔａ2Ｂｒ6（ｔｅｔｒａｈｙｄｒｏｔｈｉｏｐｈｅｎｅ）3、Ｔａ2Ｃｌ6（ＰＭｅ3）3またはＴａ2Ｂｒ6（ＰＭｅ3）3が挙げられ、活性が高いという観点から最も好ましくはＴａ2Ｃｌ6（ｔｅｔｒａｈｙｄｒｏｔｈｉｏｐｈｅｎｅ）3が挙げられる。
【０００９】
５価のタンタル化合物としては、ハロゲン化タンタル類、シクロペンタジエニルタンタル類、タンタルアミド類、タンタルアルコキシド類、酸化タンタル類またはアルキルタンタルハライド類などが挙げられ以下にそれぞれの具体例を挙げる。
【００１０】
ハロゲン化タンタル類の具体例としてはフッ化タンタル（Ｖ）、塩化タンタル（Ｖ）、臭化タンタル（Ｖ）またはヨウ化タンタル（Ｖ）が挙げられる。シクロペンタジエニルタンタル類の具体例としてはシクロペンタジエニルタンタルテトラクロライドまたはペンタメチルシクロペンタジエニルタンタルテトラクロライドが挙げられる。タンタルアミド類の具体例としてはペンタキス（ジメチルアミノ）タンタルが挙げられる。タンタルアルコキシド類の具体例としてはタンタル（Ｖ）メトキシドまたはタンタル（Ｖ）エトキシドが挙げられる。酸化タンタル類の具体例としては酸化タンタル（Ｖ）が挙げられる。アルキルタンタルハライド類の具体例としてはメチルテトラクロロタンタル、ジメチルトリクロロタンタル、トリメチルジクロロタンタル、エチルテトラクロロタンタル、ジエチルトリクロロタンタル、トリエチルジクロロタンタル、ネオペンチルテトラクロロタンタル、ビスネオペンチルトリクロロタンタル、トリスネオペンチルジクロロタンタル、メチルテトラブロモタンタル、ジメチルトリブロモタンタル、トリメチルジブロモタンタル、エチルテトラブロモタンタル、ジエチルトリブロモタンタル、トリエチルジブロモタンタル、ネオペンチルテトラブロモタンタル、ビスネオペンチルトリブロモタンタルまたはトリスネオペンチルジブロモタンタルが挙げられる。
【００１１】
５価のタンタル化合物として好ましくはハロゲン化タンタル類またはアルキルタンタルハライド類であり、より好ましくは塩化タンタル、臭化タンタル、ジメチルタンタルトリクロライドである。
【００１２】
本発明における（ｂ）添加剤とは式（１）で示される化合物である。
2006218438.tif 000003
（式中、R1は同一又は相異なっていてもよく、水素原子、ハロゲン原子、ハロゲン原子で置換されていてもよい炭素数１〜２０のアルキル基、ハロゲン原子で置換されていてもよい炭素数２〜２０のアルケニル基、および置換されていても良い炭素数６〜２０のアリール基を表し、R1のうち少なくとも一つは水素原子ではなく、隣接する２つの置換基は任意に結合して環を形成してもよい。）
【００１３】
（ｂ）添加剤としてはタンタル化合物により強く配位できるオレフィンが好ましく、この点において式（１）における炭素−炭素二重結合に共役する炭素−炭素二重結合を有するオレフィン類、あるいは環状オレフィンで且つひずみがかかっているものが好ましい。具体的にはＲ1の少なくとも一つが式（２）
2006218438.tif 000004
（式中、R2は同一又は相異なっていてもよく、水素原子、ハロゲン原子、ハロゲン原子で置換されていてもよい炭素数１〜２０のアルキル基、ハロゲン原子で置換されていてもよい炭素数２〜２０のアルケニル基、および置換されていても良い炭素数６〜２０のアリール基を表し、R2のうち、隣接する２つの置換基は任意に結合して環を形成してもよい。）である無置換および置換スチレン類あるいは式（３）
2006218438.tif 000005
（式中、Ｒ1は前記と同じを表し、ｉ、ｊはそれぞれ独立して０〜４の整数を表し、い、ｈ、ｋはそれぞれ独立して０又は１を表し、Ｒ3は同一又は相異なっていてもよく水素原子、ハロゲン原子、ハロゲン原子で置換されていてもよい炭素数１〜２０のアルキル基、ハロゲン原子で置換されていてもよい炭素数２〜２０のアルケニル基、および置換されていても良い炭素数６〜２０のアリール基を表し、または、隣接するＲ3どうしは直接結合して二重結合を形成してもよい。）で表されるシクロオレフィン類、ひずみが大きいという点からより好ましくはｈ＝０、ｉ＝２、ｊ＝１、ｋ＝０の無置換および置換ノルボルネンが挙げられる。
【００１４】
式（１）、（２）および（３）におけるハロゲン原子としては、フッ素、塩素、臭素またはヨウ素が挙げられる。
【００１５】
式（１）、（２）、（３）においてＲ1、Ｒ2、Ｒ3で表されるハロゲン原子で置換されていてもよい炭素数１〜２０のアルキル基としては、具体的にメチル基、フルオロメチル基、クロロメチル基、ジクロロメチル基、ブロモメチル基、エチル基、１−フルオロエチル基、１−クロロエチル基、１−ブロモエチル基、２−フルオロエチル基、２−クロロエチル基、２−ブロモエチル基、ｎ−プロピル基、３−フルオロ−ｎ−プロピル基、３−クロロ−ｎ−プロピル基、３−ブロモ−ｎ−プロピル基、ｉ−プロピル基、ｎ−ブチル基、ｉ−ブチル基、ｓｅｃ−ブチル基、ｔｅｒｔ−ブチル基、ｎ−ペンチル基、ネオペンチル基、シクロペンチル基、ｎ−ヘキシル基、シクロヘキシル基、ｎ−ヘプチル基、ｎ−オクチル基、ｎ−ノニル基、ｎ−デシル基、ｎ−ウンデシル基、ｎ−ラウリル基、ｎ−トリデシル基、ｎ−セチル基、ｎ−ステアリル基、ベンジル基又は２−フェニルエチル基などが挙げられ、好ましくはメチル基、エチル基、ｎ−プロピル基又はｉ−プロピル基などが挙げられる。
【００１６】
式（１）、（２）、（３）においてＲ1、Ｒ2、Ｒ3で表されるハロゲン原子で置換されていてもよい炭素数２〜２０のアルケニル基としては、具体的にビニル基、アリル基、ホモアリル基、３−ブテニル基、２−メチル−３−ブテニル基または３−メチル−３−ブテニル基などが挙げられる。
【００１７】
式（１）、（２）、（３）においてＲ1、Ｒ2、Ｒ3で表される炭素数６〜２０のアリール基としては、具体的にフェニル基、ナフチル基またはアントラセニル基などが挙げられ、その置換基としては、例えばアルキル基、ハロゲン原子またはアルコキシ基などが挙げられる。置換されていても良い炭素数６〜２０のアリール基としては、具体的にフェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、メトキシフェニル基、クロロフェニル基、ブロモフェニル基、ジフェニルフェニル基、ナフチル基またはアントラセニル基などが挙げられる。
【００１８】
式（１）で示される化合物としては、具体的にスチレン、２−フルオロスチレン、３−フルオロスチレン、４−フルオロスチレン、２−クロロスチレン、３−クロロスチレン、４−クロロスチレン、２−ブロモスチレン、３−ブロモスチレン、４−ブロモスチレン、α−フルオロスチレン、α−クロロスチレン、α−ブロモスチレン、β−フルオロスチレン、β−クロロスチレン、β−ブロモスチレン、β−ジクロロスチレン、β−ジブロモスチレン、２−メチルスチレン、３−メチルスチレン、４−メチルスチレン、α−メチルスチレン、β−メチルスチレン、２−エチルスチレン、３−エチルスチレン、４−エチルスチレン、α−エチルスチレン、β−エチルスチレン、２−ｎ−プロピルスチレン、３−ｎ−プロピルスチレンエチルスチレン、４−ｎ−プロピルスチレン、α−ｎ−プロピルスチレン、β−ｎ−プロピルスチレン、２−ｉ−プロピルスチレン、３−ｉ−プロピルスチレンエチルスチレン、４−ｉ−プロピルスチレン、α−ｉ−プロピルスチレン、β−ｉ−プロピルスチレン、ジビニルベンゼン、１−フェニルシクロヘキセン、１，２−ジヒドロナフタレン、シンナミルクロライド、２−フェニルスチレン、３−フェニルスチレン、４−フェニルスチレン、２−クロロ−α−メチルスチレン、３−クロロ−α−メチルスチレン、４−クロロ−α−メチルスチレン、２−クロロ−β−メチルスチレン、３−クロロ−β−メチルスチレン、４−クロロ−β−メチルスチレン、２−ブロモ−β−メチルスチレン、３−ブロモ−β−メチルスチレン、４−ブロモ−β−メチルスチレン、オクタフルオロスチレン、ｃｉｓ−スチルベン、ｔｒａｎｓ−スチルベン、１，１−ジフェニルエチレン、２−ビニルベンジルクロライド、３−ビニルベンジルクロライド、４−ビニルベンジルクロライド、２−ビニルベンジルブロマイド、３−ビニルベンジルブロマイド、４−ビニルベンジルブロマイド、２−（２−トリル）スチレン、３−（２−トリル）スチレン、４−（２−トリル）スチレン、２−（３−トリル）スチレン、３−（３−トリル）スチレン、４−（３−トリル）スチレン、２−（４−トリル）スチレン、３−（４−トリル）スチレン、４−（４−トリル）スチレン、２−（２，３−キシリル）スチレン、３−（２，３−キシリル）スチレン、４−（２，３−キシリル）スチレン、２−（２，４−キシリル）スチレン、３−（２，４−キシリル）スチレン、４−（２，４−キシリル）スチレン、２−（２，５−キシリル）スチレン、３−（２，５−キシリル）スチレン、４−（２，５−キシリル）スチレン、２−（２，６−キシリル）スチレン、３−（２，６−キシリル）スチレン、４−（２，６−キシリル）スチレン、２−（３，４−キシリル）スチレン、３−（３，４−キシリル）スチレン、４−（３，４−キシリル）スチレン、２−（３，５−キシリル）スチレン、３−（３，５−キシリル）スチレン、４−（３，５−キシリル）スチレン、で表される無置換および置換スチレン、
【００１９】
２−ノルボルネン、１−メチルビシクロ［２，２，１］ヘプタ−２−エン、２−メチルビシクロ［２，２，１］ヘプタ−２−エン、５−メチルビシクロ［２，２，１］ヘプタ−２−エン、７−メチルビシクロ［２，２，１］ヘプタ−２−エン、１−エチルビシクロ［２，２，１］ヘプタ−２−エン、２−エチルビシクロ［２，２，１］ヘプタ−２−エン、５−エチルビシクロ［２，２，１］ヘプタ−２−エン、７−エチルビシクロ［２，２，１］ヘプタ−２−エン、１−ｎ−プロピルビシクロ［２，２，１］ヘプタ−２−エン、２−ｎ−プロピルビシクロ［２，２，１］ヘプタ−２−エン、５−ｎ−プロピルビシクロ［２，２，１］ヘプタ−２−エン、７−ｎ−プロピルビシクロ［２，２，１］ヘプタ−２−エン、１，２−ジメチルビシクロ［２，２，１］ヘプタ−２−エン、１，３−ジメチルビシクロ［２，２，１］ヘプタ−２−エン、１，４−ジメチルビシクロ［２，２，１］ヘプタ−２−エン、１，５−ジメチルビシクロ［２，２，１］ヘプタ−２−エン、１，６−ジメチルビシクロ［２，２，１］ヘプタ−２−エン、１，７−ジメチルビシクロ［２，２，１］ヘプタ−２−エン、２，３−ジメチルビシクロ［２，２，１］ヘプタ−２−エン、２，５−ジメチルビシクロ［２，２，１］ヘプタ−２−エン、２，７−ジメチルビシクロ［２，２，１］ヘプタ−２−エン、５，６−ジメチルビシクロ［２，２，１］ヘプタ−２−エン、５，７−ジメチルビシクロ［２，２，１］ヘプタ−２−エン、１−ビニルビシクロ［２，２，１］ヘプタ−２−エン、２−ビニルビシクロ［２，２，１］ヘプタ−２−エン、５−ビニルビシクロ［２，２，１］ヘプタ−２−エン、７−ビニルビシクロ［２，２，１］ヘプタ−２−エン、１−クロロビシクロ［２，２，１］ヘプタ−２−エン、２−クロロビシクロ［２，２，１］ヘプタ−２−エン、５−クロロビシクロ［２，２，１］ヘプタ−２−エン、７−クロロビシクロ［２，２，１］ヘプタ−２−エン、１，２−ジクロロビシクロ［２，２，１］ヘプタ−２−エン、１，３−ジクロロビシクロ［２，２，１］ヘプタ−２−エン、１，４−ジクロロビシクロ［２，２，１］ヘプタ−２−エン、１，５−ジクロロビシクロ［２，２，１］ヘプタ−２−エン、１，６−ジクロロビシクロ［２，２，１］ヘプタ−２−エン、１，７−ジクロロビシクロ［２，２，１］ヘプタ−２−エン、２，３−ジクロロビシクロ［２，２，１］ヘプタ−２−エン、２，５−ジクロロビシクロ［２，２，１］ヘプタ−２−エン、２，７−ジクロロビシクロ［２，２，１］ヘプタ−２−エン、５，６−ジクロロビシクロ［２，２，１］ヘプタ−２−エン、５，７−ジクロロビシクロ［２，２，１］ヘプタ−２−エン、１−（クロロメチル）ビシクロ［２，２，１］ヘプタ−２−エン、２−（クロロメチル）ビシクロ［２，２，１］ヘプタ−２−エン、５−（クロロメチル）ビシクロ［２，２，１］ヘプタ−２−エン、７−（クロロメチル）ビシクロ［２，２，１］ヘプタ−２−エン、１−（ブロモメチル）ビシクロ［２，２，１］ヘプタ−２−エン、２−（ブロモメチル）ビシクロ［２，２，１］ヘプタ−２−エン、５−（ブロモメチル）ビシクロ［２，２，１］ヘプタ−２−エン、７−（ブロモメチル）ビシクロ［２，２，１］ヘプタ−２−エン、２，５−ノルボルナジエン、２−メチルビシクロ［２，２，１］ヘプタ−２，５−ジエン、７−メチルビシクロ［２，２，１］ヘプタ−２，５−ジエン、５，６−ジヒドロジシクロペンタジエン、ｅｎｄｏ−ジシクロペンタジエン、ｅｘｏ−ジシクロペンタジエン１−メチルビシクロ［２，２，２］オクタ−２−エン、２−メチルビシクロ［２，２，２］オクタ−２−エン、５−メチルビシクロ［２，２，２］オクタ−２−エン１−エチルビシクロ［２，２，１］ヘプタ−２−エン、２−エチルビシクロ［［２，２，２］オクタ−２−エン、５−エチルビシクロ［２，２，２］オクタ−２−エン、１−ｎ−プロピルビシクロ［２，２，２］オクタ−２−エン、２−ｎ−プロピルビシクロ［２，２，２］オクタ−２−エン、５−ｎ−プロピルビシクロ［２，２，２］オクタ−２−エン、１，２−ジメチルビシクロ［２，２，２］オクタ−２−エン、１，３−ジメチルビシクロ［２，２，２］オクタ−２−エン、１，４−ジメチルビシクロ［２，２，２］オクタ−２−エン、１，５−ジメチルビシクロ［２，２，２］オクタ−２−エン、１，６−ジメチルビシクロ［２，２，２］オクタ−２−エン、２，３−ジメチルビシクロ［２，２，２］オクタ−２−エン、２，５−ジメチルビシクロ［２，２，２］オクタ−２−エン、２，７−ジメチルビシクロ［２，２，２］オクタ−２−エン、５，６−ジメチルビシクロ［２，２，２］オクタ−２−エン、５，７−ジメチルビシクロ［２，２，２］オクタ−２−エン、１−ビニルビシクロ［［２，２，２］オクタ−２−エン、２−ビニルビシクロ［２，２，２］オクタ−２−エン、５−ビニルビシクロ［２，２，２］オクタ−２−エン、１−クロロビシクロ［２，２，２］オクタ−２−エン、２−クロロビシクロ［２，２，２］オクタ−２−エン、５−クロロビシクロ［［２，２，２］オクタ−２−エン、１，２−ジクロロビシクロ［２，２，２］オクタ−２−エン、１，３−ジクロロビシクロ［２，２，２］オクタ−２−エン、１，４−ジクロロビシクロ［２，２，２］オクタ−２−エン、１，５−ジクロロビシクロ［２，２，２］オクタ−２−エン、１，６−ジクロロビシクロ［２，２，２］オクタ−２−エン、２，３−ジクロロビシクロ［［２，２，２］オクタ−２−エン、２，５−ジクロロビシクロ［２，２，２］オクタ−２−エン、２，７−ジクロロビシクロ［２，２，２］オクタ−２−エン、５，６−ジクロロビシクロ［２，２，２］オクタ−２−エン、５，７−ジクロロビシクロ［２，２，２］オクタ−２−エン、１−（クロロメチル）ビシクロ［２，２，２］オクタ−２−エン、２−（クロロメチル）ビシクロ［２，２，２］オクタ−２−エン、５−（クロロメチル）ビシクロ［２，２，２］オクタ−２−エン、１−（ブロモメチル）ビシクロ［２，２，２］オクタ−−２−エン、２−（ブロモメチル）ビシクロ［２，２，２］オクタ−２−エン、５−（ブロモメチル）ビシクロ［２，２，２］オクタ−２−エン等のビシクロオレフィンが挙げられ、好ましくはスチレン、２−ノルボルネン等が挙げられる。
【００２０】
（ｃ）活性化剤としては、タンタル化合物をアルキル化または還元できるものであれば特に限定されない。例えば、一般式（４）で示される金属化合物、アルキルアルミノキサン、一般式（５）で示されるアリルシラン類、また、三塩化チタン、ヨウ化サマリウムに代表される低原子価金属塩、水素ガス、一酸化炭素に代表される還元性ガス、ヒドラジン類、アルデヒド類等に代表される有機還元剤、ヨウ化水素に代表されるハロゲン化水素、硫化水素、硫化ナトリウムに代表されるイオウ化合物、三硫化りんまたは亜リン酸に代表されるりん化合物、アルミニウム、亜鉛、マグネシウム、リチウムなどの金属等が挙げられ、好ましくは一般式（４）で示される金属化合物、アルキルアルミノキサンまたは一般式（５）で示されるアリルシラン類が挙げられる。これら活性化剤は単独で使用しても良いし、２種類以上を混合して使用しても良い。
Ｍ1ｘＲ4ｙＭ2Ｙｚ    （４）
（式中Ｒ4はそれぞれ独立に同一または相異なり水素または炭素数１〜２０の炭化水素基を表し、Ｍ1はアルカリ金属を表し、Ｍ2はリチウム原子、マグネシウム原子、ホウ素原子、アルミニウム原子、ケイ素原子、スズ原子または亜鉛原子を表し、Ｙはハロゲン原子またはシアノ基を表す。ｘは０または１でありｙおよびｚはｙ＋ｚ−ｘがＭ2の価数となる正の整数である。）
2006218438.tif 000006
（式中、Ｒ5はそれぞれ独立して同一または相異なり水素原子または炭素数１〜２０の炭化水素基を表す。立体構造は特に限定されず、ｓｙｎ体、ａｎｔｉ体のいずれでも良くまた混合物であっても良い。隣接するＲ3同士は任意に結合して環を形成してもよい。）
【００２１】
一般式（４）で示される金属化合物としては、ヒドロカルビル金属類、金属水素化物が例示されヒドロカルビル金属類の具体例としてはアルキルリチウム類、アルキルマグネシウム類、アルキルスズ類、アルキルアルミニウム類またはアルキル亜鉛類などが挙げられる。
【００２２】
アルキルリチウム類の具体例としてはメチルリチウム、エチルリチウム、イソプロピルリチウム、ｎ−ブチルリチウム、ｓｅｃ−ブチルリチウム、ｔｅｒｔ−ブチルリチウム、イソブチルリチウム、シクロペンチルリチウム、シクロヘキシルリチウムまたはフェニルリチウムなどが挙げられ、好ましくは、メチルリチウム、エチルリチウム、ｎ−ブチルリチウム、またはフェニルリチウムなどが挙げられる。
【００２３】
アルキルマグネシウム類の具体例としてはメチルマグネシウムハライド、エチルマグネシウムハライド、イソプロピルマグネシウムハライドまたはフェニルマグネシウムハライドなどが挙げられ、好ましくは、メチルマグネシウムハライド、エチルマグネシウムハライドまたはフェニルマグネシウムハライドが挙げられる。上記アルキルマグネシウムハライドのハライドとしては、塩素、臭素またはヨウ素などが挙げられる。
【００２４】
アルキルスズ類の具体例としてはテトラメチルスズ、テトラエチルスズ、テトライソプロピルスズ、アリルトリブチルスズ、テトライソブチルスズ、ジブチルジクロロスズ、フェニルトリブチルスズなどが挙げられ、好ましくはテトラメチルスズ、テトラエチルスズ、アリルトリブチルスズまたはフェニルトリブチルスズなどが挙げられる。
【００２５】
アルキルアルミニウム類の具体例としてはトリメチルアルミニウム、トリエチルアルミニウム、トリイソブチルアルミニウム、トリイソプロピルアルミニウム、トリフェニルアルミニウム、ジメチルアルミニウムクロライド、ジエチルアルミニウムクロライド、メチルアルミニウムジクロライド、エチルアルミニウムジクロライド、ジメチルアルミニウムブロマイド、ジエチルアルミニウムブロマイド、メチルアルミニウムジブロマイド、エチルアルミニウムジブロマイドが挙げられ、好ましくはトリメチルアルミニウム、トリエチルアルミニウム、トリイソブチルアルミニウムが挙げられる。
【００２６】
アルキル亜鉛の具体例としてはジメチル亜鉛、ジエチル亜鉛、ジイソプロピル亜鉛またはジイソブチル亜鉛等が挙げられ、好ましくはジメチル亜鉛またはジエチル亜鉛等が挙げられる。
【００２７】
金属水素化物としては、アルカリ金属水素化物、アルカリ金属水素化ホウ素化合物、アルカリ金属水素化アルミニウム化合物、ジアルキルアルミニウムヒドリド、スズヒドリド、シリルヒドリドなどが挙げられ、その具体例としては水素化ホウ素ナトリウム、シアノ水素化ホウ素ナトリウム、リチウムアルミニウムヒドリド、ジイソブチルアルミニウムヒドリド、水素化ナトリウム、水素化カリウム、トリブチルスズヒドリド、トリフェニルスズヒドリド、トリエチルシラン、トリクロロシラン、クロロシラン、トリフェニルシランなどが挙げられ、好ましくは水素化ホウ素ナトリウム、ジイソブチルアルミニウムヒドリド、トリブチルスズヒドリド、トリエチルシランが挙げられる。なおこれら金属水素化物はＡＩＢＮまたはＥｔ3Ｂ等ラジカル開始剤と一緒に使用しても良い。
【００２８】
なお一層高い活性を得るという観点からは、アルキル亜鉛、アルキルアルミニウム類、アルキルスズ類が挙げられ、化合物の入手性という観点からは、好ましくはジメチル亜鉛、ジエチル亜鉛、トリメチルアルミニウム、トリエチルアルミニウム、トリイソブチルアルミニウム、ジメチルアルミニウムクロライド、ジエチルアルミニウムクロライド、テトラメチルスズ、テトラフェニルスズが挙げられる。
【００２９】
アルキルアルミノキサンとしては、一般式（６）で示される構造を有する環状のアルミノキサン、または一般式（７）で示される構造を有する線状のアルミノキサンが挙げられる。
｛−Ａｌ（Ｒ6）a（Ｒ7）1-a−Ｏ−｝b  （６）
（式中Ｒ6、Ｒ7は水素原子もしくは炭素数１〜８の炭化水素基を表し、ａは０以上１以下の数を、ｂは２以上の整数を表す）
Ｒ8｛−Ａｌ（Ｒ6）a（Ｒ7）1-a−Ｏ−｝c  Ａｌ（Ｒ9）（Ｒ10）  （７）
（式中、Ｒ6、Ｒ7、ａは上記と同じ意味を表し、Ｒ8、Ｒ9、Ｒ10は同一または相異なって水素原子もしくは炭素数１〜８の炭化水素基を表し、ｃは１以上の整数を表す。）
【００３０】
Ｒ6、Ｒ7、Ｒ8、Ｒ9、Ｒ10における炭素数１〜８の炭化水素基の具体例としてはメチル基、エチル基、ｎ−プロピル基、イソプロピル基、ｎ−ブチル基、ｓｅｃ−ブチル基、イソブチル基、ｔｅｒｔ−ブチル基などが挙げられ、好ましくはメチル基、イソブチル基などが挙げられる。
【００３１】
ａは０以上１以下の数を表し、ｂは２以上の整数であり、ｃは１以上の整数を表す。好ましくは、ｂは２〜４０の整数、ｃは１〜４０の整数である。
【００３２】
アルミノキサンの具体例としてはメチルアルミノキサン、モディファイドメチルアルミノキサン（メチルアルミノキサンのメチル基の一部がイソブチル基で置換されたアルミノキサン）、イソブチルアルミノキサンが挙げられる。
【００３３】
上記のアルミノキサンは各種の方法で造られる。その方法については特に制限はなく、公知の方法に準じて造ることができる。例えば、トリアルキルアルミニウム（例えば、トリメチルアルミニウムなど）を適当な有機溶剤（ベンゼン、脂肪族炭化水素など）に溶かした溶液を水と接触させることにより造ることができる。また、トリアルキルアルミニウム（例えば、トリイソブチルアルミニウムなど）を、結晶水を含んでいる金属塩（例えば、硫酸銅水和物など）に接触させて造る方法が例示できる。なお、市販品を用いることもできる。
【００３４】
式（５）で示されるアリルシラン類においてＲ5で表される炭素数１〜２０の炭化水素基としてはメチル基、エチル基、イソプロピル基、ｔｅｒｔ−ブチル基、ｎ−ブチル基、シクロヘキシル基などのアルキル基、アリル基、ビニル基などのアルケニル基、フェニル基、ナフチル基、トリル基、キシリル基、メシチル基などのアリール基が挙げられ、好ましくはメチル基、ｔｅｒｔ−ブチル基、フェニル基が挙げられ、さらに好ましくはメチル基が挙げられる。
【００３５】
式（５）で示されるアリルシラン類の具体例としては、１，４−ビストリメチルシリル−２−ブテン、１，４−ビストリメチルシリル−２−メチル−２−ブテン、１，４−ビストリメチルシリル−２，３−ジメチル−２−ブテン、３，６−ビス（トリメチルシリル）−１，４−シクロヘキサジエン、１−メチル−３,６−ビス(トリメチルシリル)−１，４−シクロヘキサジエン、１，２−ジメチル−３,６−ビス（トリメチルシリル）−１，４−シクロヘキサジエン、１，５−ジメチル−３,６−ビス（トリメチルシリル）−１，４−シクロヘキサジエン、１，４−ジメチル−３,６−ビス（トリメチルシリル）−１，４−シクロヘキサジエン、１，２，４−トリメチル−３,６−ビス（トリメチルシリル）−１，４−シクロヘキサジエン、１，２，４，５−テトラメチル−３,６−ビス（トリメチルシリル）−１，４−シクロヘキサジエン、１−エチル−３,６−ビス（トリメチルシリル）−１，４−シクロヘキサジエン、１−ｔｅｒｔ−ブチル−３,６−ビス（トリメチルシリル）−１，４−シクロヘキサジエン、１−イソプロピル−３,６−ビス(トリメチルシリル)−１，４−シクロヘキサジエン、１，４−ビス（トリメチルシリル）−１，４−ジヒドロナフタレン、９，１０−ビス（トリメチルシリル）−９，１０−ジヒドロアントラセン、２，２，３，３−テトラメチル−１−フェニル−２，３−ジシラビシクロ［２．２．２］オクタ−５，８−ジエン、上記化合物のトリメチルシリルをｔｅｒｔ−ブチルジメチルシリル、フェニルジメチルシリルに変更した化合物等が挙げられ、好ましくは３，６−ビス（トリメチルシリル）−１，４−シクロヘキサジエン、１−メチル−３,６−ビス(トリメチルシリル)−１，４−シクロヘキサジエン、１，４−ジメチル−３,６−ビス（トリメチルシリル）−１，４−シクロヘキサジエンが挙げられ最も好ましくは１−メチル−３,６−ビス(トリメチルシリル)−１，４−シクロヘキサジエンである。
【００３６】
活性化剤の使用量は活性化剤の種類により異なるが、通常５価のタンタル塩に対して、０．１モル倍〜５０モル倍、好ましくは０．２モル倍〜１０モル倍、更に好ましくは０．５モル倍〜５モル倍である。還元剤は単独で使用しても良く、あるいは複数の還元剤を混合して使用しても良い。
【００３７】
（ａ）タンタル化合物と（ｂ）添加剤と必要に応じ（ｃ）活性化剤とを混合する際には溶媒を使用することが好ましい。ここで使用される溶媒の例としては、例えば、ブタン、ペンタン、ヘキサン、ヘプタン、オクタン、イソオクタン、シクロペンタン、メチルシクロペンタン、シクロヘキサン、メチルシクロヘキサン、シクロオクタンまたはデカリン等の脂肪族炭化水素、ベンゼン、トルエン、キシレン、クメン、エチルベンゼン、モノクロロベンゼンまたはジクロロベンゼン等の芳香族炭化水素並びにジクロロメタン、クロロホルム、四塩化炭素またはジクロロエタン等のハロゲン化炭化水素等が挙げられる。
【００３８】
使用する溶媒の好ましいものとしてはハロゲンで置換されても良い芳香族炭化水素が挙げられ、さらに好ましくはベンゼン、トルエン、キシレン、クロロベンゼンまたはオルトジクロロベンゼンなどが挙げられる。これらの溶媒は単独で使用してもよいし、２種類以上を混合して使用してもよい。溶媒の使用量に関しては、特に制限はないが、使用量があまりに多すぎる場合は容積効率等の面で好ましくない。通常は５価のタンタル塩に対し、１５００重量倍以下、好ましくは１０００重量倍以下、更に好ましくは５００重量倍以下である。なお、（ａ）タンタル化合物、（ｂ）添加剤および（ｃ）活性化剤の加える順番は特に限定されないが、活性化剤として求核性を有する金属化合物を使用する場合は添加剤と活性化剤で反応してしまい反応を阻害する場合があるため（ａ）タンタル化合物と（ｃ）活性化剤を混合したのち（ｂ）添加剤を混合することが好ましい。
【００３９】
本発明の（ａ）タンタル化合物と（ｂ）添加剤と必要に応じ（ｃ）活性化剤とを混合して得られるエチレンの三量化触媒を用いたエチレンの三量化反応は、三量化触媒を調製した後エチレンと接触させて実施することもできるが、（ａ）タンタル化合物と（ｂ）添加剤と必要に応じ（ｃ）活性化剤との混合をエチレン存在下で実施することもできる。なお、これら原料の混合順序は特に制限されない。
【００４０】
本発明の（ａ）タンタル化合物と（ｂ）添加剤と必要に応じ（ｃ）活性化剤とを混合して得られるエチレンの三量化触媒は担体を含んでいても良い。担体とは無機または有機化合物であって、顆粒状もしくは微粒子状の固体である。
【００４１】
担体として用いることができる無機化合物としては、多孔質酸化物、無機塩化物、粘土、粘土鉱物またはイオン交換性層状化合物が挙げられる。多孔質酸化物としては、具体的にＳｉＯ2、Ａｌ2Ｏ3、ＭｇＯ、ＺｒＯ、ＴｉＯ2、Ｂ2Ｏ3、ＣａＯ、ＺｎＯ、ＢａＯまたはＴｈＯ2などが挙げられる。また、これらを含む複合物または混合物、例えば天然または合成ゼオライト、ＳｉＯ2−ＭｇＯ、ＳｉＯ2−Ａｌ2Ｏ3、ＳｉＯ2−ＴｉＯ2、ＳｉＯ2−Ｖ2Ｏ５、ＳｉＯ2−Ｃｒ2Ｏ3またはＳｉＯ2−ＴｉＯ2−ＭｇＯなどを用いることができる。さらに、上記化合物には少量のＮａ2ＣＯ3、Ｋ2ＣＯ3、ＣａＣＯ3、ＭｇＣＯ3、Ｎａ2ＳＯ4、Ａｌ2（ＳＯ4）3、ＢａＳＯ4、ＫＮＯ3、Ｍｇ（ＮＯ3）2、Ａｌ（ＮＯ3）3、Ｎａ2Ｏ、Ｋ2ＯまたはＬｉ2Ｏなどの炭酸塩、硫酸塩、硝酸塩または酸化物を含有していても良い。
【００４２】
このような多孔質酸化物の性状は種類および製法により異なるが、本発明に用いられる担体は、粒径が１０〜３００μｍ、好ましくは２０〜２００μｍであって、比表面積が５０〜１０００ｍ2／ｇ、好ましくは１００〜７００ｍ2／ｇであり、細孔容積が０．３〜３．０ｃｍ3／ｇの範囲にあることが好ましい。このような担体は必要に応じて焼成して使用される。
【００４３】
本発明で使用される無機塩化物としては、具体的にＭｇＣｌ2、ＭｇＢｒ2、ＭｎＣｌ2またはＭｎＢｒ2などが用いられる。これら無機塩化物はそのまま用いても良いし、必要に応じてボールミル、振動ミルなどにより粉砕して用いても良い。また、アルコールなどの溶媒に無機塩化物を溶解させ、析出剤によって微粒子状に析出させたものを使用しても良い。
【００４４】
本発明で用いられる粘土としては、通常粘土鉱物を主成分として構成される。また、イオン交換性層状化合物としては、イオン結合等によって構成される面が互いに弱い結合力で平行に積み重なった構造をとる化合物であり、含有するイオンが交換可能なものである。これらの粘土、粘土鉱物、イオン交換性層状化合物としては、合成品を用いても良いし、天然品を用いても良い。
【００４５】
粘土、粘土鉱物としては、具体的にベントナイト、ガイロメ粘土、ヒシンゲル石、パイロフェライト、雲母鉱物、アロフェン、モンモリロナイト、バーミキュライト、リョクデイ石群、木節粘土、パリゴルスカイト、カオリン、カオリナイト、ナクライト、ディッカイトまたはハロイサイトなどが挙げられる。
【００４６】
イオン交換性層状化合物としては、六方最密パッキング型、アンチモン型、ＣｄＣｌ2型またはＣｄＩ2型などの層状の結晶構造を有するイオン結晶性化合物などを挙げることができる。具体的には、α−Ｚｒ（ＨＡｓＯ4）2・Ｈ2Ｏ、α−Ｚｒ（ＨＰＯ4）2、α−Ｚｒ（ＫＰＯ4）2・3Ｈ2Ｏ、α−Ｔｉ（ＨＰＯ4）2、α−Ｔｉ（ＨＡｓＯ4）2・Ｈ2Ｏ、α−Ｓｎ（ＨＰＯ4）2・Ｈ2Ｏ、γ−Ｚｒ（ＨＰＯ4）2、γ−Ｔｉ（ＨＰＯ4）2またはγ−Ｔｉ（ＮＨ4ＰＯ4）2・Ｈ2Ｏなどの多価金属の結晶性酸性塩などが挙げられる。
【００４７】
これら粘土、粘土鉱物、イオン交換性層状化合物は特に処理を行うことなくそのまま使用しても良いし、ボールミル、篩い分けなどの処理を行った後に使用しても良い。また単独で使用しても、２種類以上を混合して使用しても良い。
【００４８】
本発明で用いられる粘土、粘土鉱物は化学処理を施しても良い。化学処理としては、具体的に酸処理、アルカリ処理、塩類処理または有機物処理などが挙げられる。酸処理では表面の不純物を除去するほか、結晶構造のＡｌ、Ｆｅ、ＭｇまたはＬｉなどの陽イオンを一部溶出させることにより表面積を増大させる効果がある。アルカリ処理では粘土の結晶構造が破壊され、粘土の構造の変化をもたらす。塩類処理、有機物処理ではイオン複合体、分子複合体、有機誘導体などを形成し、表面積や層間距離を変えることができる。
【００４９】
本発明で用いられるイオン交換性層状化合物は、層間の交換性イオンを別のかさ高いイオンと交換することで、層間が拡大した状態の層状物質でもよい。このようなかさ高いイオンは、層状構造を支える支柱的な役割を担っており、通常、ピラーと呼ばれる。また、このように層状化合物の層間に別の物質を導入することをインターカレーションと言う。インターカレーションするゲスト化合物としては、ＴｉＣｌ4またはＺｒＣｌ4などの陽イオン性無機化合物、Ｔｉ（ＯＲ”）4、Ｚｒ（ＯＲ”）4、ＰＯ（ＯＲ”）3またはＢ（ＯＲ”）3などの金属アルコキシド（ここで、Ｒ”は炭化水素基を表す）並びに［Ａｌ13Ｏ4（ＯＨ）24］7+、［Ｚｒ4（ＯＨ）14］2+または［Ｆｅ3Ｏ（ＯＣＯＣＨ3）6］+などの金属水酸化物イオンなどが挙げられる。これらの化合物は単独または2種類以上を組み合わせて使用することができる。また、これらの化合物をインターカレーションする際には、Ｓｉ（ＯＲ”）4、Ａｌ（ＯＲ”）3またはＧｅ（ＯＲ”）4などの金属アルコキシド(ここでＲは炭化水素基を表す)などを加水分解して得た重合物、ＳｉＯ2などのコロイド状無機化合物などを共存させることもできる。また、ピラーとしては、上記金属水酸化物イオンを層間にインターカレーションした後に加熱脱水することにより生成する酸化物などが挙げられる。
【００５０】
これら粘土、粘土鉱物またはイオン交換性層状化合物としては、水銀圧入法で測定した半径２０Å以上の細孔容積が０．１ｃｃ／ｇ以上、特に０．３〜５ｃｃ／gであることが好ましい。通常、粘土、粘土鉱物、イオン交換性層状化合物は吸着水および層間水を含む。ここで吸着水とは、表面あるいは結晶破面に吸着された水であり、層間水とは結晶の層間に存在する水である。
【００５１】
本発明において、粘土、粘土鉱物、イオン交換性層状化合物は上記のような吸着水または層間水を除去してから使用することがこのましい。脱水方法は特に制限されないが、加熱脱水、気体流通下の加熱脱水、減圧下の加熱脱水または有機溶媒との共沸脱水などの方法が使用される。加熱温度は、吸着水および層間水が残存しないような温度範囲であり、通常１００℃以上、好ましくは１５０℃以上であるが、結晶構造を破壊するような高温条件は好ましくない。
【００５２】
本発明で担体として用いられる有機化合物としては、粒径が１０〜３００μｍである顆粒状または微粒子状固体を挙げることができる。具体的には、エチレン、プロピレン、１−ブテンまたは４−メチルペンテンなどの炭素数２〜１４のα−オレフィンを主成分として生成される（共）重合体、またはビニルシクロヘキサンまたはスチレンを主成分として生成される(共)重合体、およびそれらの変性体を挙げることができる。
【００５３】
本発明の（ａ）タンタル化合物と（ｂ）添加剤と必要に応じ（ｃ）活性化剤とを混合して得られるエチレンの三量化触媒を用いて三量化反応を行う際には溶媒が使用される。ここで使用される溶媒の例としては、例えば、ブタン、ペンタン、ヘキサン、ヘプタン、オクタン、イソオクタン、シクロペンタン、メチルシクロペンタン、シクロヘキサン、メチルシクロヘキサン、シクロオクタンまたはデカリン等の脂肪族炭化水素並びにベンゼン、トルエン、キシレン、クメン、エチルベンゼン、モノクロロベンゼンまたはジクロロベンゼン等の芳香族炭化水素が挙げられる。
【００５４】
使用する溶媒の好ましいものとしては芳香族炭化水素が挙げられ、さらに好ましくはベンゼン、トルエン、キシレン、クロロベンゼンまたはジクロロベンゼンなどが挙げられる。これらの溶媒は単独で使用してもよいし、２種類以上を混合して使用してもよい。
【００５５】
本発明の（ａ）タンタル化合物と（ｂ）添加剤と必要に応じ（ｃ）活性化剤とを混合して得られるエチレンの三量化触媒を用いて、エチレンの三量化を実施する際の（ａ）タンタル化合物の濃度は、特に制限されないが、通常溶媒１リットルあたり、０．０００１マイクロモル〜１００ミリモル、好ましくは０．００１マイクロモル〜１０ミリモルの範囲である。低原子化タンタルの濃度が高すぎても低すぎてもエチレンの三量化活性や選択率が低下することがある。
【００５６】
本発明の三量化反応の温度は、通常−１００〜２５０℃、好ましくは２００℃以下であり、より好ましくは０〜１５０℃であり、更に好ましくは２０〜１２０℃である。反応圧力は、通常、絶対圧力が常圧〜加圧条件下であり、好ましくは常圧〜３００ＭＰａであり、より好ましくは常圧〜３０ＭＰａである。反応時間は特に限定されないが、通常２４時間以内である。
【００５７】
原料エチレンは、前記圧力を保つように連続的に供給してもよいし、反応開始時に前記圧力で封入して反応させてもよい。また、窒素、アルゴンまたはヘリウムなどで希釈したエチレンを使用してもよい。
【００５８】
本反応は、回分式、半連続式または連続式のいずれでも実施しうる。反応終了後、反応液に例えば、水、アルコール、塩酸または水酸化ナトリウム水溶液等の失活剤を添加して反応を停止させる。反応停止後、失活した触媒を、水またはアルカリ水溶液による抽出等の公知の脱灰処理方法により除去後、蒸留や抽出といった公知の操作により目的とするオレフィンを分離することができる。
【００５９】
なお、エチレンの三量化反応を実施するに際し、反応系内の水分量がタンタル原子の５０モル倍以下であること、反応系内の分子状酸素がタンタル原子の１０モル倍以下であることが好ましい。
【実施例】
【００６０】
以下に、本発明を実施例を用いて更に詳細に説明するが、本発明はこれらの実施例に限定されるものではない。
【００６１】
実施例１〜６（Ｍｅ2Ｚｎ＋添加剤）
オートクレーブに常圧エチレン雰囲気下で、全量が３ｍｌとなるようにトルエンを仕込み、ここに五塩化タンタル１７．９ｍｇをトルエン５ｍｌに溶解させた溶液０．３ｍｌ（五塩化タンタルとして３μｍｏｌ）を加え、温度を表１に示した反応温度に安定させた後、エチレンを０．６ＭＰａまで加圧し安定させた。そこにジメチル亜鉛（０．０１８ｍｏｌ／ｌ−トルエン溶液）１７１μｌ（３μｍｏｌ）を仕込み、最後に表１に示した添加剤（０．０３ｍｏｌ／ｌ−トルエン溶液）を表１に示した量加え、３時間反応させた。反応容器を室温まで冷却し、次いで常圧に戻した。反応液をガスクロマトグラフィーにより分析した。また、反応液に含まれる固体分を、ろ紙を用いてろ別し、これを風乾後、減圧下で乾燥してその重量を測定した。結果を表１に示す。
【００６２】
比較例１
実施例１において、添加剤を加えないこと以外は実施例１と同様に操作した。結果を表１に示す。
【００６３】
比較例２
実施例３において、添加剤を加えないこと以外は実施例３と同様に操作した。結果を表１に示す。
【００６４】
【表１】
2006218438.tif 000007
【００６５】
実施例７（ｉＢｕ3Ａｌ＋添加剤）
オートクレーブに常圧エチレン雰囲気下で、全量が５ｍｌとなるようにトルエンを仕込み、ここに五塩化タンタル１００．３ｍｇをトルエン１４ｍｌに溶解させた溶液０．１３ｍｌ（五塩化タンタルとして２．５μｍｏｌ）を加え、反応温度を７０℃に安定させた後、エチレンを０．６ＭＰａまで加圧し安定させた。そこにトリイソブチルアルムニウム（０．０２５ｍｏｌ／ｌ−トルエン溶液）６７μｌ（１．７μｍｏｌ）を仕込み、最後に表２に示した添加剤（０．０３ｍｏｌ／ｌ−トルエン溶液）を表２に示した量加え、３時間反応させた。反応容器を室温まで冷却し、次いで常圧に戻した。反応液をガスクロマトグラフィーにより分析した。また、反応液に含まれる固体分を、ろ紙を用いてろ別し、これを風乾後、減圧下で乾燥してその重量を測定した。結果を表２に示す。
【００６６】
比較例３
実施例７において、添加剤を加えないこと以外は実施例７と同様に操作した。結果を表２に示す。
【００６７】
【表２】
2006218438.tif 000008
【００６８】
実施例８、９（ＢＴＣＤ＋添加剤）
オートクレーブに常圧エチレン雰囲気下で、全量が３ｍｌとなるようにトルエンを仕込み、ここに五塩化タンタル３５．８ｍｇをトルエン５ｍｌに溶解させた溶液０．１５ｍｌ（五塩化タンタルとして３μｍｏｌ）を加え、温度を表３に示した反応温度に安定させた後、エチレンを０．６ＭＰａまで加圧し安定させた。そこに１−メチル−３、６−ビス(トリメチルシリル)−１、４−シクロヘキサジエン（０．１ｍｏｌ／ｌ−トルエン溶液）７５μｌ（７．５μｍｏｌ）を仕込み、最後に表３に示した添加剤（０．０３ｍｏｌ／ｌ−トルエン溶液）を表１に示した量加え、３時間反応させた。反応容器を室温まで冷却し、次いで常圧に戻した。反応液をガスクロマトグラフィーにより分析した。また、反応液に含まれる固体分を、ろ紙を用いてろ別し、これを風乾後、減圧下で乾燥してその重量を測定した。結果を表３に示す。
【００６９】
比較例４
実施例８において、添加剤を加えないこと以外は実施例８と同様に操作した。結果を表３に示す。
【００７０】
【表３】
2006218438.tif 000009
＊ＢＴＣＤ：１−メチル−３、６−ビス(トリメチルシリル)−１、４−シクロヘキサジエン